【手続補正書】
【提出日】平成17年4月1日(2005.4.1)
【手続補正１】
【補正対象書類名】明細書
【補正対象項目名】特許請求の範囲
【補正方法】変更
【補正の内容】
【特許請求の範囲】
【請求項１】
光の入射により結晶状態と非晶質状態との相変化を起して情報を記録しうる記録層を有する情報層がＮ層（Ｎ：２以上の整数）設けられた光情報記録媒体において、それぞれの情報層を、光が入射される側からみて、第１情報層、第２情報層、…第Ｎ情報層としたとき、第Ｎ情報層以外の、少なくとも１層の情報層が、下部保護層、記録層、上部保護層、反射層、熱拡散層の順に積層された層構成を有し、該熱拡散層は、酸化亜鉛を主成分とすることを特徴とする多層相変化型光情報記録媒体。
【請求項２】
熱拡散層が、Ｂ、Ａｌ、Ｇａ、Ｉｎのうちから選ばれる少なくとも１種を含有することを特徴とする請求項１記載の多層相変化型光情報記録媒体。
【請求項３】
熱拡散層が、Ａ（＝Ｂ、Ａｌ、Ｇａ、Ｉｎのうちから選ばれる１種）を、原子比において、０．０１≦Ａ／（Ｚｎ＋Ａ）≦０．１の範囲で含有することを特徴とする請求項２記載の多層相変化型光情報記録媒体。
【請求項４】
熱拡散層が、更にＸ（＝Ｃｒ又はＶ）を、原子比において、０．００５≦Ｘ／（Ｚｎ＋Ａ＋Ｘ）≦０．０５、の範囲で含有することを特徴とする請求項２又は３記載の多層相変化型光情報記録媒体。
【請求項５】
熱拡散層の厚さが２０〜２００ｎｍであることを特徴とする請求項１〜４の何れかに記載の多層相変化型光情報記録媒体。
【請求項６】
熱拡散層を有する情報層中の記録層が、ＳｂとＴｅを主体とし、Ａｇ、Ｉｎ、Ｇｅ、Ｓｅ、Ｓｎ、Ａｌ、Ｔｉ、Ｖ、Ｍｎ、Ｆｅ、Ｃｏ、Ｎｉ、Ｃｕ、Ｚｎ、Ｇａ、Ｂｉ、Ｓｉ、Ｄｙ、Ｐｄ、Ｐｔ、Ａｕ、Ｓ、Ｂ、Ｃ、Ｐのうちの少なくとも１種を含むことを特徴とする請求項１〜５の何れかに記載の多層相変化型光情報記録媒体。
【請求項７】
熱拡散層を有する情報層中の記録層の厚さが、３〜１５ｎｍであることを特徴とする請求項１〜６の何れかに記載の多層相変化型光情報記録媒体。
【請求項８】
熱拡散層を有する情報層中の反射層が、Ａｕ、Ａｇ、Ｃｕ、Ｗ、Ａｌ、Ｔａの少なくとも１種を主成分とする請求項１〜７の何れかに記載の多層相変化型光情報記録媒体。
【請求項９】
熱拡散層を有する情報層中の反射層の厚さが、３〜２０ｎｍであることを特徴とする請求項１〜８の何れかに記載の多層相変化型光情報記録媒体。
【請求項１０】
第１基板と第２基板の間に２つの情報層が設けられ、かつ２つの情報層の間に中間層を設けてなる、情報の記録・再生が可能な多層相変化型光情報記録媒体であって、第１情報層は、第１下部保護層、第１記録層、第１上部保護層、第１反射層、第１熱拡散層を含み、第２情報層は、第２下部保護層、第２記録層、第２上部保護層、第２反射層を含み、記録・再生のための光が入射される側から、第１基板、第１下部保護層、第１記録層、第１上部保護層、第１反射層、第１熱拡散層、中間層、第２下部保護層、第２記録層、第２上部保護層、第２反射層、第２基板の順に積層されていることを特徴とする請求項１〜９の何れかに記載の多層相変化型光情報記録媒体。
【請求項１１】
第１情報層の光透過率が、波長３５０〜７００ｎｍの光に対して４０〜７０％であることを特徴とする請求項１０記載の多層相変化型光情報記録媒体。
【請求項１２】
第１基板と第１下部保護層との間に透明層を設けることを特徴とする請求項１０又は１１記載の多層相変化型光情報記録媒体。
【請求項１３】
第１上部保護層と第１反射層との間及び／又は第２上部保護層と第２反射層との間にバリア層を設けることを特徴とする請求項１０〜１２の何れかに記載の多層相変化型光情報記録媒体。
【請求項１４】
第１基板の厚さが、１０〜６００μｍであることを特徴とする請求項１０〜１３の何れかに記載の多層相変化型光情報記録媒体。
【請求項１５】
請求項１〜１４の何れかに記載の多層相変化型光情報記録媒体の各情報層に対し、第１情報層側から波長３５０〜４５０ｎｍの光ビームを入射させて情報の記録再生を行なうことを特徴とする多層相変化型光情報記録媒体の記録再生方法。
【手続補正２】
【補正対象書類名】明細書
【補正対象項目名】０００８
【補正方法】変更
【補正の内容】
【０００８】
【課題を解決するための手段】
本発明者らは、前記従来技術の問題点を解決するために鋭意検討を重ねた結果、下記のような多層相変化型光情報記録媒体とその記録再生方法を見出した。
即ち、上記課題は、次の１）〜１５）の発明（以下、本発明１〜１５という）によって解決される。
１）  光の入射により結晶状態と非晶質状態との相変化を起して情報を記録しうる記録層を有する情報層がＮ層（Ｎ：２以上の整数）設けられた光情報記録媒体において、それぞれの情報層を、光が入射される側からみて、第１情報層、第２情報層、…第Ｎ情報層としたとき、第Ｎ情報層以外の、少なくとも１層の情報層が、下部保護層、記録層、上部保護層、反射層、熱拡散層の順に積層された層構成を有し、該熱拡散層は、酸化亜鉛を主成分とすることを特徴とする多層相変化型光情報記録媒体。
２）  熱拡散層が、Ｂ、Ａｌ、Ｇａ、Ｉｎのうちから選ばれる少なくとも１種を含有することを特徴とする１）記載の多層相変化型光情報記録媒体。
３）  熱拡散層が、Ａ（＝Ｂ、Ａｌ、Ｇａ、Ｉｎのうちから選ばれる１種）を、原子比において、０．０１≦Ａ／（Ｚｎ＋Ａ）≦０．１の範囲で含有することを特徴とする２）記載の多層相変化型光情報記録媒体。
４）  熱拡散層が、更にＸ（＝Ｃｒ又はＶ）を、原子比において、０．００５≦Ｘ／（Ｚｎ＋Ａ＋Ｘ）≦０．０５、の範囲で含有することを特徴とする２）又は３）記載の多層相変化型光情報記録媒体。
５）  熱拡散層の厚さが２０〜２００ｎｍであることを特徴とする１）〜４）の何れかに記載の多層相変化型光情報記録媒体。
６）  熱拡散層を有する情報層中の記録層が、ＳｂとＴｅを主体とし、Ａｇ、Ｉｎ、Ｇｅ、Ｓｅ、Ｓｎ、Ａｌ、Ｔｉ、Ｖ、Ｍｎ、Ｆｅ、Ｃｏ、Ｎｉ、Ｃｕ、Ｚｎ、Ｇａ、Ｂｉ、Ｓｉ、Ｄｙ、Ｐｄ、Ｐｔ、Ａｕ、Ｓ、Ｂ、Ｃ、Ｐのうちの少なくとも１種を含むことを特徴とする１）〜５）の何れかに記載の多層相変化型光情報記録媒体。
７）  熱拡散層を有する情報層中の記録層の厚さが、３〜１５ｎｍであることを特徴とする１）〜６）の何れかに記載の多層相変化型光情報記録媒体。
８）  熱拡散層を有する情報層中の反射層が、Ａｕ、Ａｇ、Ｃｕ、Ｗ、Ａｌ、Ｔａの少なくとも１種を主成分とする１）〜７）の何れかに記載の多層相変化型光情報記録媒体。
９）  熱拡散層を有する情報層中の反射層の厚さが、３〜２０ｎｍであることを特徴とする１）〜８）の何れかに記載の多層相変化型光情報記録媒体。
１０）  第１基板と第２基板の間に２つの情報層が設けられ、かつ２つの情報層の間に中間層を設けてなる、情報の記録・再生が可能な多層相変化型光情報記録媒体であって、第１情報層は、第１下部保護層、第１記録層、第１上部保護層、第１反射層、第１熱拡散層を含み、第２情報層は、第２下部保護層、第２記録層、第２上部保護層、第２反射層を含み、記録・再生のための光が入射される側から、第１基板、第１下部保護層、第１記録層、第１上部保護層、第１反射層、第１熱拡散層、中間層、第２下部保護層、第２記録層、第２上部保護層、第２反射層、第２基板の順に積層されていることを特徴とする１）〜９）の何れかに記載の多層相変化型光情報記録媒体。
１１）  第１情報層の光透過率が、波長３５０〜７００ｎｍの光に対して４０〜７０％であることを特徴とする１０）記載の多層相変化型光情報記録媒体。
１２）  第１基板と第１下部保護層との間に透明層を設けることを特徴とする１０）又は１１）記載の多層相変化型光情報記録媒体。
１３）  第１上部保護層と第１反射層との間及び／又は第２上部保護層と第２反射層との間にバリア層を設けることを特徴とする１０）〜１２）の何れかに記載の多層相変化型光情報記録媒体。
１４）  第１基板の厚さが、１０〜６００μｍであることを特徴とする１０）〜１３）の何れかに記載の多層相変化型光情報記録媒体。
１５）  １）〜１４）の何れかに記載の多層相変化型光情報記録媒体の各情報層に対し、第１情報層側から波長３５０〜４５０ｎｍの光ビームを入射させて情報の記録再生を行なうことを特徴とする多層相変化型光情報記録媒体の記録再生方法。
【手続補正３】
【補正対象書類名】明細書
【補正対象項目名】００２１
【補正方法】変更
【補正の内容】
【００２１】
図３は、酸化亜鉛に対するＡｌのドープ量を変化させて成膜した、厚さ２００ｎｍの膜の光透過率の波長依存性を示す図である。図３から、ドープ量が多くなるに従って長波長側の光透過率が減少することが分る。このことを利用して、第１情報層を初期化する際に、従来から初期化で多く用いられている８１０ｎｍの波長のレーザーよりも長波長のレーザーを用いれば、第２情報層への透過が殆ど無いので低パワーでムラなく初期化を行なうことが出来る。そして第２情報層の初期化には、従来の８１０ｎｍのレーザーを用いれば、第１情報層で吸収される量が少ないので、低パワーで良好に初期化を行なうことが出来る。
また、本発明の多層相変化型光情報記録媒体の第１情報層１は、記録・再生に用いるレーザー光波長（例えば３５０〜７００ｎｍ）での光透過率が４０〜７０％であることが好ましく、更には４５〜６０％であることが好ましい。
初期化後に記録を行なった２層相変化型光情報記録媒体では、記録層がアモルファス状態である面積が結晶状態である面積よりも小さいので、アモルファスでの光透過率は結晶状態での光透過率より小さくても構わない。
【手続補正４】
【補正対象書類名】明細書
【補正対象項目名】００４０
【補正方法】変更
【補正の内容】
【００４０】
【発明の効果】
本発明１〜３によれば、オーバーライト特性の優れた多層相変化型光情報記録媒体を提供できる。
本発明４によれば、更に保存信頼性の優れた多層相変化型光情報記録媒体を提供できる。
本発明５〜９によれば、それぞれの層の反射率、記録感度及び光透過率（第Ｎ層をのぞく）を、記録、消去、再生条件に合わせて最適化することができ、全情報層の記録再生特性が優れた多層相変化型光情報記録媒体を提供できる。
本発明１０によれば、中間層によって、第１情報層と第２情報層とを光学的に分離することができ、多種類の波長光源を持つ初期化装置を使って、２層の情報層共に良好な初期化が可能な多層相変化型光情報記録媒体を提供できる。
本発明１１によれば、第１情報層、第２情報層共に感度がよく、記録再生特性の優れた多層相変化型光情報記録媒体を提供できる。
本発明１２によれば、第１基板の厚さが薄い場合でも容易に製造可能な多層相変化型光情報記録媒体を提供できる。
本発明１３によれば、反射層の腐食が抑えられ保存信頼性に優れた多層相変化型光情報記録媒体を提供できる。
本発明１４によれば、対物レンズの開口数ＮＡが変化した場合でも、良好に記録・再生を行なうことが可能な多層相変化型光情報記録媒体を提供できる。
本発明１５によれば、本発明１〜１４の多層相変化型光情報記録媒体を用いて大容量の記録再生を行なうことができる。